(57)【特許請求の範囲】
【請求項１】
穿孔中へのアンカーロッド、鉄強化材、スクリューおよびプラグの化学的固定のための、１.ラジカル硬化性合成樹脂および
２.合成樹脂のための硬化剤
を含有する化学的固定のための２成分系接着剤組成物の使用において、合成樹脂が２３℃での粘度１００〜５０００ｍＰａ.ｓを有し、かつビスフェノールのモノアクリレート化合物および／またはモノメタクリレート化合物を含有し、その際、前記化合物が式
【化１】
0004582606.tif 000003
［式中、ｍおよびｎは１〜５である］を有することを特徴とする、２成分系接着剤組成物の使用。
【請求項２】
２成分系接着剤組成物が
Ａ）ビスフェノールＡ１モル
Ｂ）エチレンオキシドまたはプロピレンオキシド２モルより多く、および
Ｃ）メタクリル酸またはアクリル酸１モル
からなる反応生成物である、請求項１記載の使用。
【請求項３】
合成樹脂がアクリレートから選択されるコモノマー０〜６０質量％を含有する、請求項１記載の使用。
【請求項４】
アクリレートが、トリメチルプロパントリアクリレートおよび−メタクリレート、ブタンジオールジメタクリレート、エチレングリコールジメタクリレート、ポリエチレングリコールジメタクリレート、ネオペンチルグリコールジメタクリレート、ペンタエリトリットジメタクリレート、２−ヒドロキシプロピルメタクリレートおよびアセトアセトキシエチルメタクリレートから選択されている、請求項３記載の使用。
【請求項５】
合成樹脂が不飽和ポリエステル樹脂および／またはビニルエステル樹脂および／またはエポキシアクリレート樹脂および／またはビニルウレタン樹脂０〜９０質量％を含有する請求項１記載の使用。
【請求項６】
２成分系接着剤組成物がカートリッジ中に含有されており、該カートリッジが、ラジカル硬化性合成樹脂および硬化剤を含有する１つ以上のチャンバを有する、請求項１記載の使用。
【請求項７】
２成分系接着剤組成物がカプセル中に含有されており、該カプセルが、ラジカル硬化性合成樹脂および硬化剤が相互に分離して配置されている２つ以上のチャンバを有する、請求項１記載の使用。
【請求項８】
２成分系接着剤組成物がチューブ状膜袋中に含有されており、該チューブ状膜袋が、ラジカル硬化性合成樹脂および硬化剤が相互に分離して配置されている２つ以上のチューブ状の袋を有する、請求項１記載の使用。
【発明の詳細な説明】
【０００１】
化学的固定のための接着剤および結合剤としての不飽和ポリエステル樹脂、ビニルエステル樹脂、ビニルウレタン樹脂またはエポキシ樹脂をベースとする反応性樹脂組成物の使用は、すでに長期にわたって公知である。これらは、１つの成分は反応性樹脂からなり、他の成分は硬化剤からなる２成分系である。他の常用の成分、例えば充填剤、促進剤、安定剤、および反応性希釈剤を包含する溶剤はどちらの成分に含有されていてもよい。
【０００２】
この種の２成分系組成物は文献ＤＥ４１２１８３２Ｃ１中に記載されている。この公知の組成物は２,２−ビス［４−メタクリルオキシエチルオキシフェニルプロパン］からなり、不飽和ポリエステル樹脂および／またはビニルエステル樹脂および／またはアクリル樹脂および／またはビニルウレタン樹脂またはこれらの混合物を更に含有する。
【０００３】
この種の組成物は全くスチレンを含有せず、これにより多くの適用範囲に好適であるという、利点を有する。
【０００４】
しかしながら、湿った穿孔中に固定する場合、穿孔壁への固着の低下が生じ、このことは結合力を低下させる。
【０００５】
本発明の課題は、湿った穿孔中で穿孔壁への良好な固着を示し、かつ高い強度値を確実にすることである。
【０００６】
この課題は、硬化性合成樹脂としてアルコキシル化ビスフェノールのモノアクリレートおよび／またはモノメタクリレートを使用するとき解決し、この際合成樹脂が式：
【０００７】
【化２】
0004582606.tif 000002
【０００８】
の化合物を含有する時、特に良好な穿孔壁に対する固着特性が達せられる。有利な合成樹脂はチキソトロープ剤なしにかつ充填剤の不存在で測定して、粘度が１００〜５０００、特に２００〜３５００ｍＰａ・ｓのモノアクリレートである。合成樹脂の粘度は、アルコキシ基の鎖長により調節することができる。
【０００９】
樹脂成分は、アルコキシル化ビスフェノール、例えば、アルコキシド、例えばエチレンオキシドまたはプロピレンオキシドでアルコキシル化した、ビスフェノールＡ、ビスフェノールＦ、ビスフェノールＳのモノ（メタ）アクリレートを含有する。
【００１０】
合成樹脂は他の硬化性樹脂、例えばポリエステル、ビニルエステル、ビニルウレタンエステルを９０質量％まで含有していてよい。合成樹脂中のコモノマーの量は６０質量％の量を越えてはいけない。コモノマーとしてはアクリレート、例えばトリメチルプロパントリアクリレートおよび−メタクリレート、ブタンジオールジメタクリレート、エチレングリコールジメタクリレート、ポリエチレングリコールジメタクリレート、ネオペンチルグリコールジメタクリレート、ペンタエリトリットジメタクリレート、２−ヒドロキシプロピルメタクリレート、アセトアセトキシエチルメタクリレートを含有していてよい。
【００１１】
ペルオキシド樹脂のために促進剤が必要な場合、これらを樹脂と一緒に、すなわち、硬化剤とは分離して、配置する。
【００１２】
好適な促進剤は芳香族アミン、例えばＮ，Ｎ−ジメチルアニリン、Ｎ，Ｎ−ジエチルアニリン、トルイジンおよびキシリジン、である。促進剤は合成樹脂中に、０.５〜５質量％の量で含有されている。
【００１３】
合成樹脂は充填剤を含有していてもよい。結合組成物のための強化充填剤としては、例えば石英、ガラス、コランダム、ポーセレン、陶器、タルク、チョークおよびセメントを使用することができる。充填剤は、砂、粉末または特別な付形物、例えば球状物の形で樹脂成分および／または硬化性分に混合される。充填剤は繊維の形で使用することもできる。
【００１４】
硬化剤としては、例えばジベンゾイルペルオキシドまたはメチルエチルケトンペルオキシドを０.５〜１０、有利に１〜６質量％の量で使用する。
【００１５】
本発明による結合組成物は、湿った基材にすら非常に良好な固着作用を有し、こうしてこの種の固着結合は強く湿ったコンクリートの場合にも非常に低い破断点伸びにおいて高い破壊負荷を示す。
【００１６】
実施例１
ガラスカートリッジＭ１２および９０°のルーフブレードを有するアンカーロッドＭ１２×１６０ｍｍからなる複合アンカー
材料品質：１０.９
孔径：１４ｍｍ
アンカー深さ：１１０ｍｍ
樹脂成分：
ジエトキシル化ビスフェノール−Ａ−モノメタクリレート        ３.３６ｇ
ビニルエステル樹脂  エステル価ＥＺ＝２４５ｍｇＫＯＨ／ｇ    ０.２１ｇ
ブタンジオールジメタクリレート                              ０.５０ｇ
ジメチルパラトルイジン                                      ０.０４ｇ
石英砂（粒径  １.２〜１.８ｍｍ）                            ９.２０ｇ
硬化剤成分：
ジベンゾイルペルオキシド
（ジシクロヘキシルフタレート中５０質量％）    ０.４２ｇ
をクラスＢ２５の湿ったコンクリート中に配合する、
硬化時間：０.５時間
０．５ｍｍのプルアウト値（Ｆｕ０．５）におけるプルアウト負荷
Ｆｕ０．５＝６５ｋＮ
Ｆｍａｘ＝７２ｋＮ
実施例2
ガラスカートリッジＭ１２および９０°のルーフブレードを有するアンカーロッドＭ１２×１６０ｍｍからなる複合アンカー
材料品質：１０.９
孔径：１４ｍｍ
アンカー深さ：１１０ｍｍ
樹脂成分：
実施例１に記載されているようなモノメタクリレート            １.３９ｇ
実施例１に記載されているようなビニルエステル樹脂            ２.１８ｇ
ブタンジオールジメタクリレート                              ０.５０ｇ
ジメチルパラトルイジン                                      ０.０４ｇ
石英砂（粒径  １.２〜１.８ｍｍ）                            ９.２０ｇ
硬化剤成分：
ジベンゾイルペルオキシド
（ジシクロヘキシルフタレート中５０質量％）    ０.４２ｇ
をクラスＢ２５の湿ったコンクリート中に配合する、
硬化時間：０.５時間
Ｆｕ０．５＝５０ｋＮ
Ｆｍａｘ＝６９ｋＮ
実施例３
ガラスカートリッジＭ１２および９０°のルーフブレードを有するアンカーロッドＭ１２×１６０ｍｍからなる複合アンカー
材料品質：１０.９
孔径：１４ｍｍ
アンカー深さ：１１０ｍｍ
樹脂成分：
実施例１に記載されているようなモノメタクリレート            ０.４７ｇ
実施例１に記載されているようなビニルエステル樹脂            ３.１０ｇ
ブタンジオールジメタクリレート                              ０.５０ｇ
ジメチルパラトルイジン                                      ０.０４ｇ
石英砂（粒径  １.２〜１.８ｍｍ）                            ９.２ｇ
硬化剤成分：
ジベンゾイルペルオキシド
（ジシクロヘキシルフタレート中５０質量％）    ０.４２ｇ
をクラスＢ２５の湿ったコンクリート中に配合する、
硬化時間：０.５時間
Ｆｕ０．５＝４８ｋＮ
Ｆｍａｘ＝６１ｋＮ
比較例
ガラスカートリッジＭ１２および９０°のルーフブレードを有するアンカーロッドＭ１２×１６０ｍｍからなる複合アンカー
材料品質：１０.９
孔径：１４ｍｍ
アンカー深さ：１１０ｍｍ
樹脂成分：
実施例１に記載されているようなビニルエステル樹脂            ３.５７ｇ
ブタンジオールジメタクリレート                              ０.５０ｇ
ジメチルパラトルイジン                                      ０.０４ｇ
石英砂（粒径  １.２〜１.８ｍｍ）                            ９.２ｇ
硬化剤成分：
ジベンゾイルペルオキシド
（ジシクロヘキシルフタレート中５０質量％）    ０.４２ｇ
をクラスＢ２５の湿ったコンクリート中に配合する、
硬化時間：０.５時間
Ｆｕ０．５＝３８ｋＮ
Ｆｍａｘ＝５６ｋＮ